(57)【要約】      （修正有）【課題】繊維質基材上に少なくとも発泡樹脂層を有する発泡積層シートであって、不陸隠蔽性を得るための十分なボリューム感に加えて優れた意匠性（発泡樹脂層の表面平滑性、良好なエンボス賦型性、及び良好な艶感）を兼ね備えた発泡積層シートを提供する。【解決手段】繊維質基材上に少なくとも発泡樹脂層２を有する発泡積層シートであって、（１）前記発泡樹脂層は、塩化ビニル系樹脂及び無機物を含有し、前記発泡樹脂層の坪量が５０ｇ／ｍ２以上３２０ｇ／ｍ２以下であり、且つ、前記塩化ビニル系樹脂の重合度が８００以上１２００以下であり、（２）前記無機物の含有量は、前記塩化ビニル系樹脂１００質量部に対して１５質量部以上４０質量部未満である、ことを特徴とする発泡積層シート。【選択図】図１
2019142202.tif 000002
【特許請求の範囲】
【請求項１】
繊維質基材上に少なくとも発泡樹脂層を有する発泡積層シートであって、
（１）前記発泡樹脂層は、塩化ビニル系樹脂及び無機物を含有し、前記発泡樹脂層の坪量が５０ｇ／ｍ２以上３２０ｇ／ｍ２以下であり、且つ、前記塩化ビニル系樹脂の重合度が８００以上１２００以下であり、
（２）前記無機物の含有量は、前記塩化ビニル系樹脂１００質量部に対して１５質量部以上４０質量部未満である、
ことを特徴とする発泡積層シート。
【請求項２】
前記塩化ビニル系樹脂の重合度が８８０以上９９０以下である、請求項１に記載の発泡積層シート。
【請求項３】
前記発泡樹脂層の上側に表面保護層を備える、請求項１又は２に記載の発泡積層シート。
【請求項４】
前記発泡樹脂層は発泡剤含有樹脂層の発泡体であり、前記発泡剤含有樹脂層に含有される発泡剤がアゾジカルボンアミド発泡剤単体である、請求項１〜３のいずれかに記載の発泡積層シート。
【請求項５】
前記無機物の含有量が前記塩化ビニル系樹脂１００質量部に対して２５質量部以上３５質量部以下である、請求項１〜４のいずれかに記載の発泡積層シート。
【請求項６】
前記発泡樹脂層の発泡倍率が４倍以上である、請求項１〜５のいずれかに記載の発泡積層シート。
【請求項７】
前記発泡樹脂層の発泡倍率が５．５倍以上である、請求項１〜６のいずれかに記載の発泡積層シート。
【請求項８】
前記発泡樹脂層の坪量が５０ｇ／ｍ２以上１８０ｇ／ｍ２以下である、請求項１〜７のいずれかに記載の発泡積層シート。
【請求項９】
前記繊維質基材は、坪量が５０ｇ／ｍ２以上１５０ｇ／ｍ２以下であり、且つ、厚さが８０μｍ以上５００μｍ以下である、請求項１〜８のいずれかに記載の発泡積層シート。
【請求項１０】
エンボス凹凸模様を有する、請求項１〜９のいずれかに記載の発泡積層シート。
【発明の詳細な説明】
【技術分野】
【０００１】
本発明は、発泡積層シートに関する。
【背景技術】
【０００２】
従来、発泡壁紙、各種装飾材等として用いられる発泡積層シートが知られている。
【０００３】
例えば、特許文献１には、「裏打紙の上に発泡した樹脂層が形成され、
上記裏打紙は、坪量５０ｇ／ｍ２以上１００ｇ／ｍ２以下、かつ厚さ８０μｍ以上１５０μｍ以下であり、
上記樹脂層は、樹脂として塩化ビニル系樹脂を含有し、坪量５０ｇ／ｍ２以上２８０ｇ／ｍ２以下かつ３倍以上の発泡倍率であり、
上記塩化ビニル系樹脂の重合度が１０００以上であることを特徴とする壁紙。」が開示されている（請求項１等）。
【０００４】
特許文献２には、「裏打紙の上に発泡した樹脂層が形成され、
上記裏打紙は、坪量５０ｇ／ｍ２以上１００ｇ／ｍ２以下、かつ厚さ８０μｍ以上１５０μｍ以下であり、
上記樹脂層は、坪量５０ｇ／ｍ２以上２２０ｇ／ｍ２以下かつ３倍以上の発泡倍率であり、
上記樹脂層と上記裏打紙の坪量の合計が２７０ｇ／ｍ２以下であることを特徴とする壁紙。」が開示されている（請求項１等）。
【０００５】
また、特許文献３には、「裏打紙の上に発泡した樹脂層が形成され、
上記裏打紙は、坪量５０ｇ／ｍ２以上１００ｇ／ｍ２以下、かつ厚さ８０μｍ以上１５０μｍ以下であり、
上記樹脂層は、樹脂として塩化ビニル系樹脂を含有し、坪量５０ｇ／ｍ２以上２８０ｇ／ｍ２以下かつ３倍以上の発泡倍率であり、
上記樹脂層の発泡用の発泡剤が、アゾジカルボンアミド発泡剤及び炭酸水素ナトリウム発泡剤であることを特徴とする壁紙。」が開示されている（請求項１等）。
【０００６】
特許文献１〜３に開示された壁紙は、不陸隠蔽性（平らではなく凹凸がある下地を隠す性能）を得るのに十分なボリューム感を有しかつ不燃認定を取得できるレベルの不燃性能を有する壁装材を提供することができると記載されている（各特許文献の課題欄等）。
【先行技術文献】
【特許文献】
【０００７】
【特許文献１】特開２０１７−７５４３２号公報
【特許文献２】特開２０１７−７１８８４号公報
【特許文献３】特開２０１７−６６５５５号公報
【発明の概要】
【発明が解決しようとする課題】
【０００８】
特許文献１〜３に開示された壁紙は、不陸隠蔽性を得るために十分なボリューム感及び不燃認定を取得できるレベルの不燃性能を有する壁装材の提供を課題として開発されたものであるが、壁装材に求められる意匠性の改善（例えば、発泡樹脂層の表面平滑性、良好なエンボス賦型性、良好な艶感）については検討されていない。
【０００９】
本発明は、上記従来技術の課題点に鑑みて完成されたものであり、繊維質基材上に少なくとも発泡樹脂層を有する発泡積層シートであって、不陸隠蔽性を得るための十分なボリューム感に加えて優れた意匠性（発泡樹脂層の表面平滑性、良好なエンボス賦型性、及び良好な艶感）を兼ね備えた発泡積層シートを提供することを目的とする。
【課題を解決するための手段】
【００１０】
本発明者は、上記課題を達成すべく鋭意研究を重ねた結果、繊維質基材と特定の発泡樹脂層（発泡剤含有樹脂層の発泡体）とを組み合わせることによって上記目的を達成できることを見出し、本発明を完成するに至った。
【００１１】
即ち、本発明は、下記の発泡積層シートに関する。
１．繊維質基材上に少なくとも発泡樹脂層を有する発泡積層シートであって、
（１）前記発泡樹脂層は、塩化ビニル系樹脂及び無機物を含有し、前記発泡樹脂層の坪量が５０ｇ／ｍ２以上３２０ｇ／ｍ２以下であり、且つ、前記塩化ビニル系樹脂の重合度が８００以上１２００以下であり、
（２）前記無機物の含有量は、前記塩化ビニル系樹脂１００質量部に対して１５質量部以上４０質量部未満である、
ことを特徴とする発泡積層シート。
２．前記塩化ビニル系樹脂の重合度が８８０以上９９０以下である、上記項１に記載の発泡積層シート。
３．前記発泡樹脂層の上側に表面保護層を備える、上記項１又は２に記載の発泡積層シート。
４．前記発泡樹脂層は発泡剤含有樹脂層の発泡体であり、前記発泡剤含有樹脂層に含有される発泡剤がアゾジカルボンアミド発泡剤単体である、上記項１〜３のいずれかに記載の発泡積層シート。
５．前記無機物の含有量が前記塩化ビニル系樹脂１００質量部に対して２５質量部以上３５質量部以下である、上記項１〜４のいずれかに記載の発泡積層シート。
６．前記発泡樹脂層の発泡倍率が４倍以上である、上記項１〜５のいずれかに記載の発泡積層シート。
７．前記発泡樹脂層の発泡倍率が５．５倍以上である、上記項１〜６のいずれかに記載の発泡積層シート。
８．前記発泡樹脂層の坪量が５０ｇ／ｍ２以上１８０ｇ／ｍ２以下である、上記項１〜７のいずれかに記載の発泡積層シート。
９．前記繊維質基材は、坪量が５０ｇ／ｍ２以上１５０ｇ／ｍ２以下であり、且つ、厚さが８０μｍ以上５００μｍ以下である、上記項１〜８のいずれかに記載の発泡積層シート。
１０．エンボス凹凸模様を有する、上記項１〜９のいずれかに記載の発泡積層シート。
【発明の効果】
【００１２】
本発明の発泡積層シートは、繊維質基材と特定の発泡樹脂層（発泡剤含有樹脂層の発泡体）とを組み合わせることによって不陸隠蔽性を得るための十分なボリューム感に加えて優れた意匠性（発泡樹脂層の表面平滑性、良好なエンボス賦型性、及び良好な艶感）を兼ね備えている。このような発泡積層シートは、発泡壁紙、各種装飾材等として有用である。
【図面の簡単な説明】
【００１３】
【図１】本発明の発泡積層シートの層構成の一例を示す断面模式図である。
【発明を実施するための形態】
【００１４】
以下、本発明の発泡積層シートについて詳細に説明する。
【００１５】
なお、発泡積層シートは、発泡樹脂層を有しており、発泡壁紙、各種装飾材等として有用である。また、発泡樹脂層は発泡剤含有樹脂層の発泡体であり、積層シートは発泡積層シートの発泡前の状態（いわゆる未発泡原反）を意味する。
【００１６】
≪発泡積層シート≫
本発明の発泡積層シートは、繊維質基材上に少なくとも発泡樹脂層を有する発泡積層シートであって、
（１）前記発泡樹脂層は、塩化ビニル系樹脂及び無機物を含有し、前記発泡樹脂層の坪量が５０ｇ／ｍ２以上３２０ｇ／ｍ２以下であり、且つ、前記塩化ビニル系樹脂の重合度が８００以上１２００以下であり、
（２）前記無機物の含有量は、前記塩化ビニル系樹脂１００質量部に対して１５質量部以上４０質量部未満である、
ことを特徴とする。
【００１７】
上記特徴を有する本発明の発泡積層シートは、繊維質基材と特定の発泡樹脂層（発泡剤含有樹脂層の発泡体）とを組み合わせることによって不陸隠蔽性を得るための十分なボリューム感に加えて優れた意匠性（発泡樹脂層の表面平滑性、良好なエンボス賦型性、及び良好な艶感）を兼ね備えている。このような発泡積層シートは、発泡壁紙、各種装飾材等として有用である。
【００１８】
本発明の発泡積層シートの好適な層構成の一例を図１に示す。図１は、繊維質基材１の上側に発泡樹脂層２、絵柄模様層３及び表面保護層４が順に有する。また、発泡積層シートの最表面側にはエンボス凹凸模様５が備えられている。各層は、印刷、塗布などのコーティング、押出し製膜等、又はそれらを組み合わせることにより積層でき、印刷、塗布などのコーティング、押出し製膜等は常法に従って行うことができる。
【００１９】
以下、発泡積層シートを構成する各層について説明する。なお、本明細書では、繊維質基材から見て発泡樹脂層が積層されている方向を「上」又は「おもて面」と称し、繊維質基材から見て発泡樹脂層が積層されている方向とは逆側を「下」又は「裏面」と称する（なお、発泡樹脂層は、積層シート（原反）に含まれる発泡剤含有樹脂層の発泡体であり、前述の位置関係は積層シートにおいても同様である。）。また、以下の記載において、「〜」で表される数値範囲の下限上限は「以上以下」を意味する（例えば、α〜βならば、α以上β以下である）。
【００２０】
繊維質基材
繊維質基材としては限定されず、公知の繊維質シート（裏打紙）などが利用できる。
【００２１】
具体的には、壁紙用一般紙（パルプ主体のシートを既知のサイズ剤でサイズ処理したもの）；難燃紙（パルプ主体のシートをスルファミン酸グアニジン、リン酸グアジニン等の難燃剤で処理したもの）；水酸化アルミニウム、水酸化マグネシウム等の無機添加剤を含む無機質紙；上質紙；薄用紙；繊維混抄紙（パルプと合成繊維とを混合して抄紙したもの）などが挙げられる。なお、本発明に使用される繊維質シートには、分類上、不織布に該当しているものも包含される。
【００２２】
繊維質基材の坪量は限定的ではないが、５０ｇ／ｍ２以上１５０ｇ／ｍ２以下であることが好ましく、特に５５ｇ／ｍ２以上１４０ｇ／ｍ２以下がより好ましい。繊維質基材の坪量がかかる範囲内であれば、繊維質基材の剛度が好ましい範囲となり、シワ目の発生や施工性悪化を回避し易くなる。
【００２３】
繊維質基材の厚さは限定的ではないが、８０μｍ以上５００μｍ以下であることが好ましく、特に９０μｍ以上１４０μｍ以下がより好ましい。繊維質基材の厚さがかかる範囲内であれば、繊維質基材の剛度が好ましい範囲となり、シワ目の発生や施工性悪化を回避し易くなる。
【００２４】
よって、繊維質基材としては、坪量が５０ｇ／ｍ２以上１５０ｇ／ｍ２以下であり、且つ、厚さが８０μｍ以上５００μｍ以下であるものが好ましく、特に坪量が５５ｇ／ｍ２以上１４０ｇ／ｍ２以下であり、且つ、厚さが９０μｍ以上１４０μｍ以下であるものがより好ましい。
【００２５】
発泡樹脂層
本発明の発泡積層シートは、繊維質基材上に少なくとも発泡樹脂層を有する。
【００２６】
なお、発泡樹脂層は積層シート（原反）に含まれる発泡剤含有樹脂層の発泡体であり、発泡剤、発泡倍率等の説明の便宜上、以下では発泡剤含有樹脂層についても説明する。
【００２７】
本発明では、発泡樹脂層は、塩化ビニル系樹脂及び無機物を含有し、前記発泡樹脂層の坪量が５０ｇ／ｍ２以上３２０ｇ／ｍ２以下であり、且つ、前記塩化ビニル系樹脂の重合度が８００以上１２００以下であり、前記無機物の含有量は、前記塩化ビニル系樹脂１００質量部に対して１５質量部以上４０質量部未満である。以下、上記物性を有する発泡樹脂層を形成するための発泡剤含有樹脂層について説明する。
【００２８】
上記塩化ビニル系樹脂は発泡剤含有樹脂層の樹脂成分である。樹脂成分は塩化ビニル系樹脂以外の樹脂を本発明の効果を損なわない範囲で含むことは許容されるが、樹脂成分は実質的に塩化ビニル系樹脂のみから形成されることが好ましい。
【００２９】
前記塩化ビニル系樹脂としては、例えば、ポリ塩化ビニル、五塩素化ポリ塩化ビニル、塩化ビニル−酢酸ビニル共重合体、塩化ビニル−エチレン共重合体、塩化ビニル−プロピレン共重合体、塩化ビニル−スチレン共重合体、塩化ビニル−イソブチレン共重合体、塩化ビニル−塩化ビニリデン共重合体、塩化ビニル−スチレン−無水マレイン酸三元共重合体、塩化ビニル−アルキル、シクロアルキル又はアリールマレイミド共重合体、塩化ビニル−スチレン−アクリロニトリル共重合体、塩化ビニル−ブタジエン共重合体、塩化ビニル−イソプレン共重合体、塩化ビニル−塩素化プロピレン共重合体、塩化ビニル−塩化ビニリデン−酢酸ビニル三元共重合体、塩化ビニル−アクリル酸エステル共重合体、塩化ビニル−マレイン酸エステル共重合体、塩化ビニル−メタクリル酸エステル共重合体、塩化ビニル−アクリロニトリル共重合体、塩化ビニル−ウレタン共重合体等が挙げられる。塩化ビニル系樹脂は、上記の中から単独又は２種以上組み合わせて使用できる。
【００３０】
前記塩化ビニル系樹脂の重合度は、発泡樹脂層中の重合度が８００以上１２００以下であればよく、特に８８０以上９９０以下であることが好ましい。発泡樹脂層中の重合度がかかる範囲内であることにより、発泡樹脂層の良好な表面強度を確保できることに加えて発泡セル形状が安定することにより発泡樹脂層の表面荒れを抑制し易くなる。
【００３１】
前記無機物としては、例えば、炭酸カルシウム、水酸化アルミニウム、水酸化マグネシウム、珪砂、タルク、シリカ類、ケイ酸マグネシウム、ホウ酸亜鉛、二酸化チタン等が挙げられる。これらの無機物の中でも材料供給、発泡剤含有樹脂層形成用組成物（ペースト）粘度の安定性、及び購入コストの点から炭酸カルシウムが特に好ましい。
【００３２】
前記無機物の含有量は、塩化ビニル系樹脂１００質量部に対して１５質量部以上４０質量部未満であればよいが、この中でも２５質量部以上３５質量部以下であることが好ましい。無機物の含有量が塩化ビニル系樹脂１００質量部に対して１５質量部未満の場合には、冬期など気温の低い環境下における発泡積層シートの施工性悪化のおそれがある。また、含有量が４０質量部以上の場合には、発泡樹脂層の表面強度低下のおそれがある。
【００３３】
前記無機物の平均粒子径は限定的ではないが、１２．０μｍ以上３７．０μｍ以下であることが好ましく、特に１８．５μｍ以上２０．５μｍ以下が好ましい。かかる無機物の平均粒子径は、レーザー回折・散乱法により測定した値である。
【００３４】
なお、前記無機物の含有量は、発泡積層シートから発泡樹脂層のみを切り出し、その発泡樹脂層を燃焼させ、その燃焼後の残物から灰（有機物由来のものが灰となり、無機物はそのまま残る）を取り除き、残った無機物の質量と発泡樹脂層の坪量から算出する方法や発泡積層シートの発泡樹脂層の断面を切削により切り出し、断面部分を顕微鏡などの観察機器を用いて無機物の面積とそれ以外の表面の面積とを観察し、その面積比率から算出する方法により特定できる。
【００３５】
発泡剤含有樹脂層に含まれる発泡剤（熱分解型発泡剤）としては限定的ではないが、例えば、アゾジカルボンアミド（ＡＤＣＡ）、アゾビスホルムアミド等のアゾ系；オキシベンゼンスルホニルヒドラジド（ＯＢＳＨ）、パラトルエンスルホニルヒドラジド等のヒドラジド系などが挙げられる。本発明では、これらの発泡剤の中でも、発泡樹脂層の厚さ及び発泡セル形状の制御の容易さと安定性の点からアゾジカルボンアミド（ＡＤＣＡ）発泡剤単体のみを使用することが好ましい。
【００３６】
発泡剤の含有量は所望の発泡倍率によって適宜設定できる。本発明では、発泡樹脂層の発泡倍率（つまり、発泡剤含有樹脂層に対する発泡樹脂層の発泡倍率）は、不陸隠蔽性を得るための十分なボリューム感を確保する点から４倍以上が好ましく、５．５倍以上がより好ましい。なお、発泡倍率の上限としては６．５倍程度である。かかる観点から、発泡剤は、樹脂成分１００質量部に対して、２〜４質量部程度とすることが好ましい。
【００３７】
発泡剤含有樹脂層は、発泡剤とともに発泡助剤を併用することができる。発泡助剤は、脂肪酸金属塩が好ましく、例えば、アジピン酸ジヒドラジド、ステアリン酸亜鉛、ステアリン酸カルシウム、ステアリン酸マグネシウム、オクチル酸亜鉛、オクチル酸カルシウム、オクチル酸マグネシウム、ラウリン酸亜鉛、ラウリン酸カルシウム、ラウリン酸マグネシウム等を使用することができる。
【００３８】
発泡剤含有樹脂層は、必要に応じて顔料（有機顔料）を含有してもよい。有機顔料としては、例えば、アニリンブラック、ペリレンブラック、アゾ系（アゾレーキ、不溶性アゾ、縮合アゾ）、多環式（イソインドリノン、イソインドリン、キノフタロン、ペリノン、フラバントロン、アントラピリミジン、アントラキノン、キナクリドン、ペリレン、ジケトピロロピロール、ジブロムアンザントロン、ジオキサジン、チオインジゴ、フタロシアニン、インダントロン、ハロゲン化フタロシアニン）等が挙げられる。
【００３９】
発泡樹脂層の坪量は５０ｇ／ｍ２以上３２０ｇ／ｍ２以下であればよいが、特に５０ｇ／ｍ２以上１８０ｇ／ｍ２以下が好ましい。発泡樹脂層の坪量が５０ｇ／ｍ２未満の場合には剛度低下によるシワ目発生のおそれがある。また、発泡樹脂層の坪量が３２０ｇ／ｍ２超過の場合には剛度上昇に伴い施工性悪化のおそれがある。
【００４０】
発泡剤含有樹脂層の厚さは５０〜９０μｍ程度が好ましい。また、発泡後の発泡樹脂層の厚さは４５０〜７５０μｍ程度が好ましい。
【００４１】
発泡時の熱処理条件は、発泡剤の分解により発泡樹脂層が形成される条件であればよく、加熱温度は２１０〜２４０℃程度が好ましく、加熱時間は２５〜８０秒程度が好ましい。
【００４２】
本発明の発泡積層シート（原反は積層シート）は、上述の通り、基材上に少なくとも発泡樹脂層（原反では発泡剤含有樹脂層）を形成することにより得られるが、本発明の効果を損なわない限りにおいて任意に他の層を有していてもよい。
【００４３】
以下、任意の層について説明する。
【００４４】
絵柄模様層
本発明の発泡積層シートは、通常、絵柄模様層を備えている。
【００４５】
絵柄模様層は、発泡積層シートに意匠性を付与する。絵柄模様としては、例えば木目模様、石目模様、砂目模様、タイル貼模様、煉瓦積模様、布目模様、皮絞模様、幾何学図形、文字、記号、抽象模様、草花模様等が挙げられ、目的に応じて選択できる。
【００４６】
絵柄模様層は、例えば、絵柄模様を印刷することで形成できる。印刷手法としては、グラビア印刷、フレキソ印刷、シルクスクリーン印刷、オフセット印刷等が挙げられる。印刷インキとしては、着色剤、結着剤樹脂、溶剤を含む印刷インキが使用できる。これらのインキは公知又は市販のものを使用してもよい。
【００４７】
着色剤としては、公知の無機顔料、有機顔料等が使用できる。無機顔料として、例えば、酸化チタン、亜鉛華、カーボンブラック、黒色酸化鉄、黄色酸化鉄、黄鉛、モリブデートオレンジ、カドミウムイエロー、ニッケルチタンイエロー、クロムチタンイエロー、酸化鉄（弁柄）、カドミウムレッド、群青、紺青、コバルトブルー、酸化クロム、コバルトグリーン、アルミニウム粉、ブロンズ粉、雲母チタン、硫化亜鉛等が挙げられる。また、有機顔料として、例えば、アニリンブラック、ペリレンブラック、アゾ系（アゾレーキ、不溶性アゾ、縮合アゾ）、多環式（イソインドリノン、イソインドリン、キノフタロン、ペリノン、フラバントロン、アントラピリミジン、アントラキノン、キナクリドン、ペリレン、ジケトピロロピロール、ジブロムアンザントロン、ジオキサジン、チオインジゴ、フタロシアニン、インダントロン、ハロゲン化フタロシアニン）等が挙げられる。
【００４８】
結着剤樹脂は、基材シートの種類に応じて設定できる。例えば、アクリル系樹脂、スチレン系樹脂、ポリエステル系樹脂、ウレタン系樹脂、塩素化ポリオレフィン系樹脂、塩化ビニル−酢酸ビニル共重合体系樹脂、ポリビニルブチラール樹脂、アルキド系樹脂、石油系樹脂、ケトン樹脂、エポキシ系樹脂、メラミン系樹脂、フッ素系樹脂、シリコーン系樹脂、繊維素誘導体、ゴム系樹脂等が挙げられる。
【００４９】
溶剤（又は分散媒）としては、例えば、ヘキサン、ヘプタン、オクタン、トルエン、キシレン、エチルベンゼン、シクロヘキサン、メチルシクロヘキサン等の石油系有機溶剤；酢酸エチル、酢酸ブチル、酢酸−２−メトキシエチル、酢酸−２−エトキシエチル等のエステル系有機溶剤；メチルアルコール、エチルアルコール、ノルマルプロピルアルコール、イソプロピルアルコール、イソブチルアルコール、エチレングリコール、プロピレングリコール等のアルコール系有機溶剤；アセトン、メチルエチルケトン、メチルイソブチルケトン、シクロヘキサノン等のケトン系有機溶剤；ジエチルエーテル、ジオキサン、テトラヒドロフラン等のエーテル系有機溶剤；ジクロロメタン、四塩化炭素、トリクロロエチレン、テトラクロロエチレン等の塩素系有機溶剤；水などが挙げられる。これらの溶剤（又は分散媒）は、単独又は混合物の状態で使用できる。
【００５０】
絵柄模様層の厚みは、絵柄模様の種類より異なるが、一般には０．１〜１０μｍ程度とすることが好ましい。
【００５１】
なお、絵柄模様層は、発泡樹脂層上に、絵柄模様層の密着性を高める下地としてのプライマー層を介して形成してもよい。プライマー層としては発泡樹脂層に含まれる塩化ビニル系樹脂と絵柄模様層との密着性を高められる公知のプライマー剤から形成されるものを好適に使用できる。
【００５２】
表面保護層
発泡樹脂層又は絵柄模様層の表面には艶調整及び／又は絵柄模様層の保護を意図して表面保護層を有してもよい。
【００５３】
表面保護層の種類は限定的ではない。艶調整を目的とする表面保護層であれば、例えば、シリカなどの既知フィラーを含む表面保護層がある。表面保護層の形成方法としては、グラビア印刷などの公知の方法が採用できる。
【００５４】
積層シートの表面強度（耐スクラッチ性など）、耐汚染性、絵柄模様層の保護等を目的として表面保護層を形成する場合には、電離放射線硬化型樹脂を樹脂成分として含有していてもよい。電離放射線硬化型樹脂としては、紫外線照射、電子線照射等によってラジカル重合（硬化）するものが挙げられる。
【００５５】
エンボス凹凸模様
発泡積層シートのおもて面にエンボス凹凸模様を付してもよい。この場合、最表面層（繊維質シートと反対側）の上からエンボス加工すれば良い。エンボス加工は、エンボス版の押圧等、公知の手段により実施することができる。本発明の発泡積層シートであれば、表面保護層のおもて面を加熱軟化後、エンボス版を押圧することにより所望のエンボス凹凸模様を賦型できる。本発明では、特定の発泡樹脂層（発泡剤含有樹脂層の発泡体）を採用していることにより発泡積層シートの表面平滑性に優れるとともに、エンボス加工の際には良好なエンボス賦型性が得られる。
【００５６】
エンボス凹凸模様としては、例えば、木目板導管溝、石板表面凹凸、布表面テクスチャア、梨地、砂目、ヘアライン、幾何学模様、万線条溝、輪郭模様等がある。
【実施例】
【００５７】
以下に実施例及び比較例を示して本発明を具体的に説明する。但し、本発明は実施例に限定されない。
【００５８】
実施例１
繊維質基材である壁紙用裏打紙として、坪量７０ｇ／ｍ２及び厚さ９０μｍの普通紙（ＫＪ特殊紙（株）製：「ＷＫ−６７０」）を用いた。
【００５９】
その壁紙用裏打紙の上に、塩化ビニル樹脂（（株）カネカ製：「ＰＳＬシリーズ」、重合度９６０）１００質量部に対し炭酸カルシウム（東洋ファインケミカル（株）製：「ホワイトン」）３０質量部、可塑剤（（株）ジェイ・プラス製：「ＤＩＮＰ」）３５質量部、発泡安定剤・熱安定剤（（株）ＡＤＥＫＡ製：「ＦＬシリーズ」）３質量部、防カビ剤（（株）タイショーテクノス製：「ビオサイドシリーズ」）０．１３質量部、粘度調整剤（シェルケミカルズジャパン（株）製：「シェルゾールシリーズ」）１５質量部、ＡＤＣＡ発泡剤（大塚化学（株）製：「ＵＮＩＦＯＲＭ  ＡＺシリーズ」）３質量部を加えたペーストをコーティング法により塗布して乾燥し、発泡剤含有樹脂層を形成した。
【００６０】
次いで、表面コート材（日信化学工業（株）製：「ビニブランシリーズ」）を１ｇ／ｍ２塗布の上、加熱発泡を行い、冷却し、発泡樹脂層の坪量が２００ｇ／ｍ２となるようにして実施例１の発泡積層シートを得た。
【００６１】
実施例２
繊維質基材である壁紙用裏打紙１として、坪量７０ｇ／ｍ２及び厚さ９０μｍの普通紙（ＫＪ特殊紙（株）製：「ＷＫ−６７０」）を用いた。
【００６２】
その壁紙用裏打紙の上に、塩化ビニル樹脂（（株）カネカ製：「ＰＳＬシリーズ」、重合度１１２０）１００質量部に対し炭酸カルシウム（東洋ファインケミカル（株）製：「ホワイトン」）３０質量部、可塑剤（（株）ジェイ・プラス製：「ＤＩＮＰ」）３５質量部、発泡安定剤・熱安定剤（（株）ＡＤＥＫＡ製：「ＦＬシリーズ」）３質量部、防カビ剤（（株）タイショーテクノス製：「ビオサイドシリーズ」）０．１３質量部、粘度調整剤（シェルケミカルズジャパン（株）製：「シェルゾールシリーズ」）１５質量部、ＡＤＣＡ発泡剤（大塚化学（株）製：「ＵＮＩＦＯＲＭ  ＡＺシリーズ」）３質量部を加えたペーストをコーティング法により塗布して乾燥し発泡剤含有樹脂層を形成した。
【００６３】
次いで、表面コート材（日信化学工業（株）製：「ビニブランシリーズ」）を１ｇ／ｍ２塗布の上、加熱発泡を行い、冷却し、発泡樹脂層の坪量が２００ｇ／ｍ２となるようにして実施例２の発泡積層シートを得た。
【００６４】
実施例３
繊維質基材である壁紙用裏打紙として、坪量７０ｇ／ｍ２及び厚さ９０μｍの普通紙（ＫＪ特殊紙（株）製：「ＷＫ−６７０」）を用いた。
【００６５】
その壁紙用裏打紙の上に、塩化ビニル樹脂（（株）カネカ製：「ＰＳＬシリーズ」、重合度８８０）１００質量部に対し炭酸カルシウム（東洋ファインケミカル（株）製：「ホワイトン」）３０質量部、可塑剤（（株）ジェイ・プラス製：「ＤＩＮＰ」）３５質量部、発泡安定剤・熱安定剤（（株）ＡＤＥＫＡ製：「ＦＬシリーズ」）３質量部、防カビ剤（（株）タイショーテクノス製：「ビオサイドシリーズ」）０．１３質量部、粘度調整剤（シェルケミカルズジャパン（株）製：「シェルゾールシリーズ」）１５質量部、ＡＤＣＡ発泡剤（大塚化学（株）製：「ＵＮＩＦＯＲＭ  ＡＺシリーズ」）３質量部を加えたペーストをコーティング法により塗布して乾燥し発泡剤含有樹脂層を形成した。
【００６６】
次いで、表面コート材（日信化学工業（株）製：「ビニブランシリーズ」）を１ｇ／ｍ２塗布の上、加熱発泡を行い、冷却し、発泡樹脂層の坪量が２００ｇ／ｍ２となるようにして実施例３の発泡積層シートを得た。
【００６７】
実施例４
繊維質基材である壁紙用裏打紙として、坪量７０ｇ／ｍ２及び厚さ９０μｍの普通紙（ＫＪ特殊紙（株）製：「ＷＫ−６７０」）を用いた。
【００６８】
その壁紙用裏打紙の上に、塩化ビニル樹脂（（株）カネカ製：「ＰＳＬシリーズ」、重合度９６０）１００質量部に対し炭酸カルシウム（東洋ファインケミカル（株）製：「ホワイトン」）２０質量部、可塑剤（（株）ジェイ・プラス製：「ＤＩＮＰ」）３５質量部、発泡安定剤・熱安定剤（（株）ＡＤＥＫＡ製：「ＦＬシリーズ」）３質量部、防カビ剤（（株）タイショーテクノス製：「ビオサイドシリーズ」）０．１３質量部、粘度調整剤（シェルケミカルズジャパン（株）製：「シェルゾールシリーズ」）１５質量部、ＡＤＣＡ発泡剤（大塚化学（株）製：「ＵＮＩＦＯＲＭ  ＡＺシリーズ」）３質量部を加えたペーストをコーティング法により塗布して乾燥し発泡剤含有樹脂層を形成した。
【００６９】
次いで、表面コート材（日信化学工業（株）製：「ビニブランシリーズ」）を１ｇ／ｍ２塗布の上、加熱発泡を行い、冷却し、発泡樹脂層の坪量が２００ｇ／ｍ２となるようにして実施例４の発泡積層シートを得た。
【００７０】
実施例５
繊維質基材である壁紙用裏打紙として、坪量７０ｇ／ｍ２及び厚さ９０μｍの普通紙（ＫＪ特殊紙（株）製：「ＷＫ−６７０」）を用いた。
【００７１】
その壁紙用裏打紙の上に、塩化ビニル樹脂（（株）カネカ製：「ＰＳＬシリーズ」、重合度９６０）１００質量部に対し炭酸カルシウム（東洋ファインケミカル（株）製：「ホワイトン」）３８質量部、可塑剤（（株）ジェイ・プラス製：「ＤＩＮＰ」）３５質量部、発泡安定剤・熱安定剤（（株）ＡＤＥＫＡ製：「ＦＬシリーズ」）３質量部、防カビ剤（（株）タイショーテクノス製：「ビオサイドシリーズ」）０．１３質量部、粘度調整剤（シェルケミカルズジャパン（株）製：「シェルゾールシリーズ」）１５質量部、ＡＤＣＡ発泡剤（大塚化学（株）製：「ＵＮＩＦＯＲＭ  ＡＺシリーズ」）３質量部を加えたペーストをコーティング法により塗布して乾燥し発泡剤含有樹脂層を形成した。
【００７２】
次いで、表面コート材（日信化学工業（株）製：「ビニブランシリーズ」）を１ｇ／ｍ２塗布の上、加熱発泡を行い、冷却し、発泡樹脂層の坪量が２００ｇ／ｍ２となるようにして実施例５の発泡積層シートを得た。
【００７３】
比較例１
繊維質基材である壁紙用裏打紙として、坪量７０ｇ／ｍ２及び厚さ９０μｍの普通紙（ＫＪ特殊紙（株）製：「ＷＫ−６７０」）を用いた。
【００７４】
その壁紙用裏打紙の上に、塩化ビニル樹脂（（株）カネカ製：「ＳＭシリーズ」、重合度１３００）１００質量部に対し炭酸カルシウム（東洋ファインケミカル（株）製：「ホワイトン」）３０質量部、可塑剤（（株）ジェイ・プラス製：「ＤＩＮＰ」）３５質量部、発泡安定剤・熱安定剤（（株）ＡＤＥＫＡ製：「ＦＬシリーズ」）３質量部、防カビ剤（（株）タイショーテクノス製：「ビオサイドシリーズ」）０．１３質量部、粘度調整剤（シェルケミカルズジャパン（株）製：「シェルゾールシリーズ」）１５質量部、ＡＤＣＡ発泡剤（大塚化学（株）製：「ＵＮＩＦＯＲＭ  ＡＺシリーズ」）３質量部を加えたペーストをコーティング法により塗布して乾燥し発泡剤含有樹脂層を形成した。
【００７５】
次いで、表面コート材（日信化学工業（株）製：「ビニブランシリーズ」）を１ｇ／ｍ２塗布の上、加熱発泡を行い、冷却し、発泡樹脂層の坪量が２００ｇ／ｍ２となるようにして比較例１の発泡積層シートを得た。
【００７６】
比較例２
繊維質基材である壁紙用裏打紙として、坪量７０ｇ／ｍ２及び厚さ９０μｍの普通紙（ＫＪ特殊紙（株）製：「ＷＫ−６７０」）を用いた。
【００７７】
その壁紙用裏打紙の上に、塩化ビニル樹脂（（株）カネカ製：「ＰＳＬシリーズ」、重合度９６０）１００質量部に対し炭酸カルシウム（東洋ファインケミカル（株）製：「ホワイトン」）１０質量部、可塑剤（（株）ジェイ・プラス製：「ＤＩＮＰ」）３５質量部、発泡安定剤・熱安定剤（（株）ＡＤＥＫＡ製：「ＦＬシリーズ」）３質量部、防カビ剤（（株）タイショーテクノス製：「ビオサイドシリーズ」）０．１３質量部、粘度調整剤（シェルケミカルズジャパン（株）製：「シェルゾールシリーズ」）１５質量部、ＡＤＣＡ発泡剤（大塚化学（株）製：「ＵＮＩＦＯＲＭ  ＡＺシリーズ」）３質量部を加えたペーストをコーティング法により塗布して乾燥し発泡剤含有樹脂層を形成した。
【００７８】
次いで、表面コート材（日信化学工業（株）製：「ビニブランシリーズ」）を１ｇ／ｍ２塗布の上、加熱発泡を行い、冷却し、発泡樹脂層の坪量が２００ｇ／ｍ２となるようにして比較例２の発泡積層シートを得た。
【００７９】
比較例３
繊維質基材である壁紙用裏打紙として、坪量７０ｇ／ｍ２及び厚さ９０μｍの普通紙（ＫＪ特殊紙（株）製：「ＷＫ−６７０」）を用いた。
【００８０】
その壁紙用裏打紙の上に、塩化ビニル樹脂（（株）カネカ製：「ＰＳＬシリーズ」、重合度９６０）１００質量部に対し炭酸カルシウム（東洋ファインケミカル（株）製：「ホワイトン」）５０質量部、可塑剤（（株）ジェイ・プラス製：「ＤＩＮＰ」）３５質量部、発泡安定剤・熱安定剤（（株）ＡＤＥＫＡ製：「ＦＬシリーズ」）３質量部、防カビ剤（（株）タイショーテクノス製：「ビオサイドシリーズ」）０．１３質量部、粘度調整剤（シェルケミカルズジャパン（株）製：「シェルゾールシリーズ」）１５質量部、ＡＤＣＡ発泡剤（大塚化学（株）製：「ＵＮＩＦＯＲＭ  ＡＺシリーズ」）３質量部を加えたペーストをコーティング法により塗布して乾燥し発泡剤含有樹脂層を形成した。
【００８１】
次いで、表面コート材（日信化学工業（株）製：「ビニブランシリーズ」）を１ｇ／ｍ２塗布の上、加熱発泡を行い、冷却し、発泡樹脂層の坪量が２００ｇ／ｍ２となるようにして比較例３の発泡積層シートを得た。
【００８２】
比較例４
繊維質基材である壁紙用裏打紙として、坪量７０ｇ／ｍ２及び厚さ９０μｍの普通紙（ＫＪ特殊紙（株）製：「ＷＫ−６７０」）を用いた。
【００８３】
その壁紙用裏打紙１の上に、塩化ビニル樹脂（（株）カネカ製：「ＰＳＬシリーズ」、重合度７００）１００質量部に対し炭酸カルシウム（東洋ファインケミカル（株）製：「ホワイトン」）３０質量部、可塑剤（（株）ジェイ・プラス製：「ＤＩＮＰ」）３５質量部、発泡安定剤・熱安定剤（（株）ＡＤＥＫＡ製：「ＦＬシリーズ」）３質量部、防カビ剤（（株）タイショーテクノス製：「ビオサイドシリーズ」）０．１３質量部、粘度調整剤（シェルケミカルズジャパン（株）製：「シェルゾールシリーズ」）１５質量部、ＡＤＣＡ発泡剤（大塚化学（株）製：「ＵＮＩＦＯＲＭ  ＡＺシリーズ」）３質量部を加えたペーストをコーティング法により塗布して乾燥し発泡剤含有樹脂層を形成した。
【００８４】
次いで、表面コート材（日信化学工業（株）製：「ビニブランシリーズ」）を１ｇ／ｍ２塗布の上、加熱発泡を行い、冷却し、発泡樹脂層の坪量が４００ｇ／ｍ２となるようにして比較例４の発泡積層シートを得た。
【００８５】
試験例１
下記項目について試験又は測定を行った。評価基準を併せて示す。なお、発熱性（不燃認定）以外の各評価基準は△以上が合格であり、発泡倍率については△以上が不陸隠蔽性を得るための十分なボリューム感を有すると評価される。
【００８６】
＜発泡後表面状態＞
（株）東京精密製  小型表面粗さ形状測定機サーフコム１２０Ａにより発泡積層シートの表面粗さを計測した（条件はカットオフ値：０．２５ｍｍ、測定長さ：５ｍｍ、傾斜補正：あり）。算術平均表面粗さＲａの値を比較して判定した。
○：Ｒａ＝３．５未満
△：Ｒａ＝３．５以上、６．０未満
×：Ｒａ＝６．０以上
【００８７】
＜製品表面艶感＞
各発泡積層シートを再度熱風式オーブン２００℃に３５秒投入した後、直ちに鏡面板（算術表面粗さＲａ＝０．４）を表面に（圧力１６０ｋＰａ）で１０秒加圧し、常温雰囲気下にて、（株）東京精密製  小型表面粗さ形状測定機サーフコム１２０Ａにより発泡積層シートの表面粗さを計測した（条件はカットオフ値：０．２５ｍｍ、測定長さ：５ｍｍ、傾斜補正：あり）。算術平均表面粗さＲａの値を比較し判定した。
○：Ｒａ＝１．２未満
△：Ｒａ＝１．２以上、２．０未満
×：Ｒａ＝２．０以上
【００８８】
＜表面強度＞
壁紙工業会制定の規格「表面強化壁紙性能規定」に準拠した試験により、各発泡積層シートの引っ掻き時の表面の破損状態を目視により判定した。
○：表面強度３級以上
△：表面強度２級
×：表面強度１級
【００８９】
＜エンボス賦型性＞
エンボス形状を形成したシリコン樹脂板で発泡積層シート表面を加圧した（圧力１６０ｋＰａ）。特定のエンボス形状の部分（版深１７５μｍ）の深度を計測し判定した。
○：深度１３５μｍ以上
△：深度９５以上、１３５μｍ未満
×：深度９５μｍ未満
【００９０】
＜発泡倍率＞
発泡積層シートの厚さから壁紙用裏打紙の厚さ及び表面コート層の厚さを差し引いた発泡樹脂層の厚さを、発泡剤含有樹脂層の厚さで除したものを発泡倍率とする。
【００９１】
発泡樹脂厚さ＝発泡積層シート厚さ−壁紙用裏打紙の厚さ−表面コート層の厚さ
発泡倍率＝発泡樹脂厚さ／発泡剤含有樹脂層の厚さ
○：５．５倍以上
△：４倍以上、５．５倍未満
×：４倍未満
【００９２】
＜発熱性（不燃認定）＞
法第２条第９号（不燃材料）の規定に基づく加熱試験を行った。
【００９３】
下記の全てを満足する場合が合格である。
（１）加熱開始後２０分間の総発熱量が、８ＭＪ／ｍ２以下であること。
（２）加熱開始後２０分間、防火上有害な裏面まで貫通する亀裂及び穴がないこと。
（３）加熱開始後２０分間、発熱速度が、１０秒以上継続して２００ｋＷ／ｍ２を超えないこと。
【００９４】
各評価結果を表１に示す。
【００９５】
【表１】
2019142202.tif 000003
【００９６】
表１の結果から明らかな通り、所定の条件を満たす実施例１〜５で作製した本発明の発泡積層シートによれば、不陸隠蔽性を得るための十分なボリューム感に加えて優れた意匠性（発泡樹脂層の表面平滑性、良好なエンボス賦型性、及び良好な艶感）を兼ね備えており、更に壁紙としての実用強度も有することが分かる。
【符号の説明】
【００９７】
１．繊維質シート
２．発泡樹脂層
３．絵柄模様層
４．表面保護層
５．エンボス凹凸模様
【図１】
2019142202.tif 000004